(57)【特許請求の範囲】
【請求項１】
劣化塗膜で被覆された基材の湿潤面に塗装可能な塗料組成物であって、
エポキシ樹脂（Ａ）と、
ポリオキシアルキレンポリアミン類、マンニッヒ変性アミン類及びケチミン類から選ばれる少なくとも１種のアミン硬化剤（Ｂ）と、
上記塗料組成物１００重量部（不揮発分）に対して１〜１５重量部の水（Ｃ）と、
扁平状顔料（Ｄ）と、
を含み、
前記アミン硬化剤（Ｂ）が、少なくともポリオキシアルキレンポリアミン類を含むことを特徴とする防食塗料組成物。
【請求項２】
前記劣化塗膜が、タールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料及び無機ジンク塗料から選ばれる１種の塗料により形成された塗膜であることを特徴とする請求項１に記載の防食塗料組成物。
【請求項３】
前記防食塗料組成物１００重量部（不揮発分）に対して、前記アミン硬化剤（Ｂ）として、少なくともポリオキシアルキレンポリアミン類を０．０１〜２０重量部（不揮発分）の量で含むことを特徴とする請求項１〜２の何れか１項に記載の防食塗料組成物。
【請求項４】
さらにエポキシ基を有する反応性希釈剤(Ｅ１)と変性エポキシ樹脂(Ｅ２)からなる群から選ばれる少なくとも１種を含むことを特徴とする請求項１〜３の何れか１項に記載の防食塗料組成物。
【請求項５】
請求項１〜４の何れか１項に記載の防食塗料組成物より形成された防食塗膜。
【請求項６】
請求項１〜４の何れか１項に記載の防食塗料組成物より形成された防食塗膜にて、劣化塗膜付き基材の表面が被覆されてなる防食塗膜付き基材。
【請求項７】
劣化塗膜付き基材の表面に、請求項１〜４の何れか１項に記載の防食塗料組成物を塗装する工程、及び塗装された前記防食塗料組成物を硬化させて防食塗膜を形成する工程を有する防食塗膜付き基材の製造方法。
【発明の詳細な説明】
【技術分野】
【０００１】
本発明は、劣化塗膜表面、特にタールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料、無機ジンク塗料等から選ばれる塗料により形成された劣化塗膜の劣化層を除去することなく、さらに該劣化塗膜の表面に遊離した水分が付着している湿潤面であっても、防食性に優れるとともに、該劣化塗膜との付着性に優れた塗膜を形成することができる防食塗料組成物、該防食塗料組成物より形成された防食塗膜、該防食塗膜にて被覆されてなる防食塗膜付き基材及び該防食塗膜付き基材の製造方法に関する。
【背景技術】
【０００２】
船舶、陸上構造物、橋梁等の大型の鉄鋼構造物には、腐食防止のため、タールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料、無機ジンク塗料等の防食塗料による防食塗膜で被覆されている。しかし、その防食塗膜の表面は、経年、屋外での曝露、没水等によって劣化するため、定期的な補修を必要とする。その劣化塗膜に対して、前処理を行うことなく一般的な防食塗料で補修塗装すると、上記劣化塗膜と補修塗装した防食塗膜との間で、十分な付着性が得られないため、割れや剥離等を生じるといった問題がある。
【０００３】
従来、前述の問題への対策として、前記劣化塗膜表面に補修用塗料を塗装する際、劣化塗膜の劣化層をブラスト処理や電動工具、手工具、ウォータージェット等で除去した後、補修用塗料が塗装されている。しかし、この劣化層の除去には多大な労力と費用を要するため、係る除去処理を必要としない水洗浄のみの簡易な前処理で塗装可能な補修用塗料が望まれている。さらに、水洗浄した劣化塗膜の乾燥工程を削減するため、上記劣化塗膜の湿潤面に補修塗装を行っても、割れや剥離等の問題を生じない防食性に優れた塗膜を形成できる防食塗料組成物を開発できれば、特にバラストタンクのような劣化塗膜表面を完全に乾燥させることが困難な構造物や、水洗浄後に被塗物の十分な乾燥時間を取ることが難しい補修施工、また天候に左右される屋外での補修用途に適しており、係る補修の労力、費用の削減に有効である。
【０００４】
特許文献１には、１分子中にエポキシ基を１個以上有するエポキシ樹脂及びアミン系硬化剤を樹脂成分として含有する有機溶剤型又は無溶剤型の塗料固形分１００重量部あたり１〜３０重量部の水分を含有することを特徴とする塗料組成物、及びタールエポキシ樹脂塗料などの高防食塗料から形成された 塗膜の劣化塗膜表面に、上記塗料組成物を塗装することを特徴とする塗装方法が開示されている。
【０００５】
特許文献２には、タールエポキシ樹脂塗膜、タールウレタン樹脂塗膜、変性エポキシ樹脂塗膜、変性ウレタン樹脂塗膜、エポキシ−ポリアミン樹脂塗膜及びエポキシウレタン樹脂塗膜から選ばれ且つ塗膜中の水分含有量が０．３〜５重量％である劣化塗膜の上に、１分子中にエポキシ基を１個以上有するエポキシ樹脂及びアミン系硬化剤を樹脂成分として含有するエポキシ−ポリアミン樹脂系塗料を塗装することを特徴とする補修塗装方法が開示されている。
【０００６】
特許文献３には、有機硅酸エステルを含まない二液反応硬化型エポキシ樹脂配合物に於いて、エポキシ化合物側及びその硬化剤側の少なくとも一方に水を含む事により、混合時にチキソトロピーを持つ目止め剤が開示されている。
【０００７】
特許文献１では、劣化塗膜付き基材への塗装が検討されており、ここで開示されている組成物は、劣化塗膜に対する初期付着性に優れていることが明らかにされている。しかしながら、一般的に、塗膜の付着性は、塩水、高温高湿環境に晒されることにより低下することが知られており、特許文献１で開示されている組成物により形成された塗膜では、上記環境に晒されることが多い防食用途の劣化塗膜に対する付着性は不十分である。 また、ここで開示されている組成物は、湿潤面を有する劣化塗膜付き基材への塗装を検討されていないが、湿潤面を有する劣化塗膜付き基材に対する付着性も不十分である。
【０００８】
特許文献２では、塗膜中に所定の水分含有量を有する劣化塗膜に対する補修塗装方法について検討されており、［００１６］段落には、塗膜表面に水分が結露していてもよいが、目視で塗膜表面に遊離した水分がない状態であることが望ましいことが記載されている。また、特許文献２の実施例において、劣化塗膜の各種水分含有量はカールフィッシャー法で測定されているが、［００１７］段落には、測定すべき塗膜の表面に遊離した水分が存在する場合には、除去した後、水分含有量をカールフィッシャー法により測定することが記載されている。したがって、湿潤面を有する劣化塗膜付き基材への塗装については検討されていない。また、この特許文献２で開示されているエポキシ−ポリアミン樹脂系塗料には、塗料組成物中に水を積極的に含有させるとの技術的思想がなく、湿潤面を有する劣化塗膜付き基材に対する付着性は不十分である。
【０００９】
特許文献３では、劣化塗膜付き基材あるいはその湿潤面への塗装を検討されていないが、ここで開示されている組成物では、いずれの基材に対する付着性も不十分である。
【先行技術文献】
【特許文献】
【００１０】
【特許文献１】特開２００１−２９８６号公報
【特許文献２】特開２００１−３００４１７号公報
【特許文献３】特開平６−１７２６９７号公報
【発明の概要】
【発明が解決しようとする課題】
【００１１】
本発明は、前述した従来技術における課題を解決しようとするものであって、劣化塗膜表面、特にタールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料、無機ジンク塗料等から選ばれる塗料により形成された劣化塗膜表面に対して、その劣化層を除去することなく、さらに該劣化塗膜が湿潤面を有している状態であっても、防食性に優れるとともに、付着性 に優れた塗膜を形成することができる防食塗料組成物、防食塗膜、防食塗膜付き基材及びその塗膜付き基材の製造方法を提供することを目的としている。
【課題を解決するための手段】
【００１２】
本発明者らは、前記課題を解決する方法について鋭意検討を重ねた結果、エポキシ樹脂系防食塗料に対し、水との親和性を有するアミン硬化剤を選択し、且つ防食塗料中に所定量の水、扁平状顔料を含有させることにより、上記の目的を達成することができることを見出し、本発明を完成するに至った。
【００１３】
本発明の構成は以下の通りである。
劣化塗膜で被覆された基材の湿潤面に塗装可能な塗料組成物であって、
エポキシ樹脂（Ａ）と、
ポリオキシアルキレンポリアミン、マンニッヒ変性アミン類及びケチミン類から選ばれる少なくとも１種のアミン硬化剤（Ｂ）と、
上記塗料組成物１００重量部（不揮発分）に対して１〜１５重量部の水（Ｃ）と、
扁平状顔料（Ｄ）と、
を含むことを特徴とする防食塗料組成物。
【００１４】
前記劣化塗膜は、タールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料、無機ジンク塗料等から選ばれる１種の塗料により形成された塗膜であることが好ましい。
【００１５】
前記アミン硬化剤（Ｂ）として、ポリオキシアルキレンポリアミン類、マンニッヒ変性アミン類及びケチミン類の内で、少なくともポリオキシアルキレンポリアミン類を含むことが好ましい。
【００１６】
前記防食塗料組成物１００重量部（不揮発分）に対して、前記アミン硬化剤（Ｂ）として、少なくともポリオキシアルキレンポリアミン類を０．０１〜２０重量部（不揮発分）の量で含むことが好ましい。
【００１７】
前記防食塗料組成物に、さらにエポキシ基を有する反応性希釈剤(Ｅ１)と変性エポキシ樹脂(Ｅ２)からなる群から選ばれる少なくとも１種を含むことが好ましい。
本発明に係る防食塗膜は、前記防食塗料組成物から形成される。
【００１８】
本発明に係る防食塗膜付き基材は、前記防食塗料組成物より形成された防食塗膜にて、前記劣化塗膜付き基材の表面が被覆されてなる。
【００１９】
本発明に係る防食塗膜付き基材の製造方法は、前記劣化塗膜付き基材の表面を、前記防食塗料組成物を塗装する工程、及び塗装された前記防食塗料組成物を硬化させて防食塗膜を形成する工程を有する。
【発明の効果】
【００２０】
本発明に係る防食塗料組成物は、タールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料、無機ジンク塗料等から選ばれる防食塗料により形成された劣化塗膜の劣化層を除去することなく、表面に遊離した水分が付着していない該劣化塗膜（以下、乾燥した劣化塗膜という。）表面はもとより、該劣化塗膜の湿潤面に塗装しても、防食性に優れるとともに、付着性に優れた防食塗膜を形成することができる。
【図面の簡単な説明】
【００２１】
【図１】図１は、防食塗膜の上塗り付着性試験の一例を示す概略図である。
【発明を実施するための形態】
【００２２】
以下、本発明の防食塗料組成物、防食塗膜、防食塗膜付き基材及びその製造方法について、好適な態様を含めて詳細に説明する。
【００２３】
＜防食塗料組成物（防食塗料ともいう。）＞
本発明に係る防食塗料組成物は、エポキシ樹脂（Ａ）と、ポリオキシアルキレンポリアミン類、マンニッヒ変性アミン類及びケチミン類から選ばれる少なくとも１種のアミン硬化剤（Ｂ）と、上記塗料組成物１００重量部（不揮発分）に対して１〜１５重量部の水（Ｃ）と、扁平状顔料（Ｄ）とを含むことを特徴とする。
【００２４】
本発明に係る防食塗料組成物は、さらに、任意でエポキシ基を有する反応性希釈剤(Ｅ１)と変性エポキシ樹脂(Ｅ２)からなる群から選ばれる少なくとも１ 種をそれぞれ含むことが好ましい。
【００２５】
＜劣化塗膜付き基材＞
本発明に係る劣化塗膜付き基材は、例えば、金属、木材、プラスチック、石材、スレート、コンクリート、モルタル等の基材表面が一般的な防食塗料組成物等により形成された劣化塗膜で被覆されている。特に、基材表面を、タールエポキシ樹脂塗料、タールウレタン樹脂塗料、変性エポキシ樹脂塗料、変性ウレタン樹脂塗料、エポキシ樹脂塗料、ウレタン樹脂塗料、有機ジンク塗料、無機ジンク塗料等から選ばれる１種の塗料により形成された劣化塗膜で被覆されていることが好ましく、タールエポキシ樹脂塗料、変性エポキシ樹脂塗料、エポキシ樹脂塗料、エポキシジンク塗料等のエポキシ樹脂系の防食塗料から選ばれる１種の塗料により形成された劣化塗膜で被覆されていることがより好ましい。
【００２６】
＜湿潤面 ＞
本発明における湿潤面の水分量は、乾燥した劣化塗膜の表面に対して、霧吹きで水を吹き付けて均一に付着させ、吹き付けた水分の重量（単位：ｇ）を測定することで、劣化塗膜表面の水分付着量（単位：ｇ／ｍ２）を調べた。なお、鋼板や劣化塗膜の表面に既に水が付着して湿潤面となっている場合、その湿潤面の水分量（単位：ｇ／ｍ２）は、例えば、湿潤面を乾燥させることによる重量減少（単位：ｇ）を求めること等により測定できる。 
【００２７】
本発明に係る防食塗料組成物が塗装される劣化塗膜の湿潤面は、その好ましい態様において、非吸水性の基材である鋼板等の表面が劣化塗膜で被覆されている場合、該劣化塗膜表面に５〜４５ｇ／ｍ２の水分が付着しており、通常、目視で遊離した水分を確認できることが多い。例えば、大型の鉄鋼構造物の劣化塗膜表面に、降雨、水洗浄又は高湿度下での結露等によって、水分が付着している状態が湿潤面として想定される。特に、バラストタンクのような閉鎖された空間では、劣化塗膜の洗浄に使用した水やバラスト水の残水の影響によって高湿度になりやすく、その劣化塗膜表面に結露することで、湿潤面を生じていることが多い。
【００２８】
＜エポキシ樹脂（Ａ）＞
本発明に係る防食塗料組成物において、前記エポキシ樹脂（Ａ）は、分子内に２個以上のエポキシ基を含むポリマーあるいはオリゴマー、及びそのエポキシ基の開環反応によって生成するポリマーあるいはオリゴマー等であり、例えば、ビスフェノール型エポキシ樹脂、グリシジルエステル型エポキシ樹脂、グリシジルアミン型エポキシ樹脂、フェノールノボラック型エポキシ樹脂、クレゾールノボラック型エポキシ樹脂等が挙げられる。これらの中でも、劣化塗膜 に対する付着性に優れた防食塗膜を形成することができる等の点から、ビスフェノール型エポキシ樹脂が好ましく、さらにはビスフェノールＡ型及びビスフェノールＦ型のビスフェノール型エポキシ樹脂がより好ましく、ビスフェノールＡ型エポキシ樹脂が特に好ましい。また、上記エポキシ樹脂（Ａ）は、１種単独で、または２種以上を組み合わせて用いることができる。
【００２９】
前記ビスフェノールＡ型エポキシ樹脂として、例えば、ビスフェノールＡ型ジグリシジルエーテル類の縮重合物等が挙げられ、この縮重合物を形成するビスフェノールＡ型ジグリシジルエーテル類としては、ビスフェノールＡジグリシジルエーテル、ビスフェノールＡポリプロピレンオキシドジグリシジルエーテル、ビスフェノールＡエチレンオキシドジグリシジルエーテル等が挙げられる。
【００３０】
前記エポキシ樹脂（Ａ）は、 劣化塗膜に対して優れた付着性を示す防食塗膜を形成できる等の点から、前記アミン硬化剤（Ｂ）等と反応硬化前の状態では、常温で液状または半固形状のものが好ましい。
【００３１】
前記エポキシ樹脂（Ａ）のエポキシ当量は、防食性等の点から、好ましくは１５０〜１０００、より好ましくは１５０〜８００、特に好ましくは１８０〜７００である。なお、エポキシ当量は、ＪＩＳ  Ｋ  ７２３６に基づいて算出される。
【００３２】
前記エポキシ樹脂（Ａ）は、従来公知の方法で合成して得たものでもよく、市販品であってもよい。本発明で用いられるエポキシ樹脂（Ａ）の内、常温（１５〜２５℃の温度、以下同様。）で液状のものとして、「Ｅ０２８」（大竹明新化学（株）製、ビスフェノールＡ型エポキシ樹脂、エポキシ当量１８０〜１９０、不揮発分１００％）、「ｊＥＲ  ８０７」（三菱化学（株）製、ビスフェノールＦ型エポキシ樹脂、エポキシ当量１６０〜１７５、不揮発分１００％）、「Ｅ−０２８−９０Ｘ」（大竹明新化学（株）製、ビスフェノールＡ型エポキシ樹脂のキシレン溶液（８２８タイプエポキシ樹脂溶液、エポキシ当量２００〜２１０、不揮発分９０％）等が挙げられ、常温で半固形状のものとして、「ｊＥＲ  ８３４」（三菱化学（株）製、ビスフェノールＡ型エポキシ樹脂、エポキシ当量２３０〜２７０、不揮発分１００％）、「Ｅ−８３４−８５Ｘ」（大竹明新化学（株）製、ビスフェノールＡ型エポキシ樹脂のキシレン溶液（８３４タイプエポキシ樹脂溶液、エポキシ当量２７０〜３２０、不揮発分８５％）等が挙げられ、常温で固形状のものとして、「ｊＥＲ  １００１」（三菱化学（株）製、ビスフェノールＡ型エポキシ樹脂、エポキシ当量４５０〜５００、不揮発分１００％）、「Ｅ−００１−７５」（大竹明新化学（株）製、ビスフェノールＡ型エポキシ樹脂のキシレン溶液（１００１タイプエポキシ樹脂溶液）、エポキシ当量６００〜６６０、不揮発分７５％）等が挙げられる。
【００３３】
前記エポキシ樹脂（Ａ）は、本発明の防食塗料組成物１００重量部（不揮発分）に対して、好ましくは５〜４０重量部（不揮発分）、より好ましくは１０〜３０重量部（不揮発分）の量で含まれることが望ましい。
【００３４】
また、本発明の防食塗料組成物が主剤成分と硬化剤成分とからなる２成分型の塗料組成物である場合、前記エポキシ樹脂（Ａ）は主剤成分に含まれ、該主剤成分１００重量部（不揮発分）中に、好ましくは５〜８０重量部（不揮発分）、より好ましくは５〜５０重量部（不揮発分）の量で含まれることが望ましい。
【００３５】
なお、不揮発分とは、反応性成分（例：エポキシ樹脂（Ａ）、アミン硬化剤（Ｂ）等）を含有する本発明に係る防食塗料組成物において、該防食塗料組成物に対する十分に反応硬化した該塗料からなる塗膜の重量百分率を意味する。上記不揮発分は、ＪＩＳ  Ｋ５６０１−１−２に準拠して、上記防食塗料組成物を１±０．１ｇ採取した試料を加熱温度１２５℃で１時間（常圧下）加熱し、加熱残分を得、該塗料組成物に対するその加熱残分の重量百分率として算出される。
【００３６】
同様に、本発明に係る防食塗料組成物の各成分の不揮発分は、ＪＩＳ  Ｋ５６０１−１−２に準拠して算出することができる。
＜アミン硬化剤（Ｂ）＞
本発明に係る防食塗料組成物において、前記アミン硬化剤（Ｂ）として、水との親和性を有するポリオキシアルキレンポリアミン類、マンニッヒ変性アミン類、ケチミン類から選ばれる少なくとも１種のアミン硬化剤を含有する。
【００３７】
また、本発明に係る防食塗料組成物の硬化剤成分には、アミン硬化剤（Ｂ）であるポリオキシアルキレンポリアミン類、マンニッヒ変性アミン類、ケチミン類に加えて、通常のエポキシ樹脂系防食塗料に使用されるアミン硬化剤（Ｂ）以外の任意のアミン硬化剤（例：ポリアミドアミン、脂肪族アミン、脂環式アミン、芳香族アミン、脂肪族アミンアダクト等）を含むことができる。
【００３８】
特に、前記硬化剤成分に、前記アミン硬化剤（Ｂ）としてポリオキシアルキレンポリアミン類を単独で、あるいはポリオキシアルキレンポリアミン類とその他のアミン硬化剤（Ｂ）を含有し、必要に応じて アミン硬化剤（Ｂ）以外の任意のアミン硬化剤を組み合わせて用いても良く、形成される防食塗膜は、乾燥した劣化塗膜はもとより、湿潤面を有する劣化塗膜、特に劣化塗膜表面の水分付着量が５〜４５ｇ／ｍ２である劣化塗膜に対して優れた付着性を示す傾向があるため好ましい。 
【００３９】
つまり、前記アミン硬化剤（Ｂ）の態様として、（ｉ）ポリオキシアルキレンポリアミン類のみ、(ｉｉ)ポリオキシアルキレンポリアミン類と、マンニッヒ変性アミン類、（ｉｉｉ）ポリオキシアルキレンポリアミン類と、ケチミン類、（ｉｖ）ポリオキシアルキレンポリアミン類と、マンニッヒ変性アミン類及びケチミン類の４態様が、乾燥した劣化塗膜への付着性はもとより、湿潤面を有する劣化塗膜への付着性にも優れる点で好ましい。さらに、前記硬化剤成分としては、上記（ｉ）〜（ｉｖ）に加えて、アミン硬化剤（Ｂ）以外の任意のアミン硬化剤を含むことができる。
【００４０】
前記硬化剤成分にポリオキシアルキレンポリアミン類を、その他のアミン硬化剤（Ｂ）や アミン硬化剤（Ｂ）以外の任意のアミン硬化剤と組み合わせて用いる場合、防食塗料組成物１００重量部（不揮発分）に対して、前記アミン硬化剤（Ｂ）としてポリオキシアルキレンポリアミン類を、好ましくは０．０１〜２０重量部（不揮発分）、より好ましくは１〜１０重量部（不揮発分）、特に好ましくは２〜８重量部（不揮発分）の量で含むことが望ましい。
【００４１】
本発明に係る防食塗料組成物において、前記アミン硬化剤（Ｂ）と前記エポキシ樹脂（Ａ）とは、その当量比（活性水素当量／エポキシ当量）が、好ましくは０．３〜１．５、より好ましくは０．４〜１．０となるような量で用いることが、硬化速度、防食性等の点より望ましい。
【００４２】
本発明で用いられるポリオキシアルキレンポリアミン類としては、「Ｊｅｆｆａｍｉｎｅ  Ｄ−２３０」（ハンツマン・ジャパン（株）製、ポリオキシプロピレンジアミン、活性水素当量６０、不揮発分１００％）、「Ｊｅｆｆａｍｉｎｅ  Ｄ−４００」（ハンツマン・ジャパン（株）製、ポリオキシプロピレンジアミン、活性水素当量１１５）、「Ｊｅｆｆａｍｉｎｅ  Ｄ−２０００」（ハンツマン・ジャパン（株）製、ポリオキシプロピレンジアミン、活性水素当量５１４）や「Ｊｅｆｆａｍｉｎｅ  Ｔ−４０３」（ハンツマン・ジャパン（株）製、ポリオキシプロピレントリアミン、活性水素当量８１）等が挙げられる。
【００４３】
本発明で用いられるマンニッヒ変性アミン類としては、「ＭＡＤ−２０４（Ａ）」（大竹明新化学（株）製、マンニッヒ変性脂肪族ポリアミン、活性水素当量２０２、不揮発分６５％）、「アデカハードナー  ＥＨ−３４２Ｗ  ３」（（株）ＡＤＥＫＡ製、マンニッヒ変性ポリアミドアミン、活性水素当量１１０）、「Ｓｕｎｍｉｄｅ  ＣＸ−１１５４」（三和化学（株）製、マンニッヒ変性脂肪族ポリアミン、活性水素当量２５５）、「Ｃａｒｄｏｌｉｔｅ  ＮＸ−４９１８」（カードライト社製、カルダノールとアミンのマンニッヒ変性アミン類であるフェナルカミン、活性水素当量２５５、不揮発分８０％）、「Ｃａｒｄｏｌｉｔｅ  ＮＣ５５６Ｘ８０」（カードライト社製、フェナルカミンアダクト、活性水素当量１３５）、フェナルカミンとカルボン酸類との反応物であるフェナルカマイド等が挙げられる。
【００４４】
本発明で用いられるケチミン類としては、「Ａｎｃａｍｉｎｅ  ２４５９」（エアプロダクツ（株）製、活性水素当量１０１、不揮発分８０％）等が挙げられる。
前記アミン硬化剤（Ｂ）以外の任意のアミン硬化剤としては、「ＰＡ−２９０（Ａ）」（大竹明新化学（株）製、ポリアミドアミン、活性水素当量２７７、不揮発分５９％）、「Ｓｕｎｍｉｄｅ  Ｐ−１００３」（エアプロダクツ（株）製、脂肪族アミンアダクト、活性水素当量１２５、不揮発分６０％）、「ＡＤ−２００Ｐ」（大竹明新化学（株）製、脂肪族アミンアダクト（メタキシレンジアミンのエポキシアダクト物）、活性水素当量１５５、不揮発分９０％）等が挙げられる。
【００４５】
＜水（Ｃ）＞
本発明に係る防食塗料組成物において、前記水（Ｃ）は、防食塗料組成物１００重量部（不揮発分）に対して、１〜１５重量部、好ましくは１〜１０重量部、より好ましくは１〜７重量部の量で含まれることが望ましい。
【００４６】
前記防食塗料組成物中の前記水（Ｃ）が１重量部未満では、湿潤面を有する劣化塗膜上に塗装した際、該劣化塗膜と形成される防食塗膜との付着性が不十分となる。一方、１５重量部を超えると該防食塗膜の防食性が低下する傾向にある。
【００４７】
＜扁平状顔料（Ｄ）＞
本発明に係る防食塗料組成物において、前記扁平状顔料（Ｄ）は、メディアン径（Ｄ５０）が３０〜２００μｍであり、且つ平均アスペクト比（メディアン径／平均厚さ）が３０〜１００であることが、劣化塗膜との付着性を向上する点で望ましい。
【００４８】
メディアン径（Ｄ５０）は、レーザー散乱回折式粒度分布測定装置、例えば「ＳＡＬＤ  ２２００」（(株)島津製作所製）を用いて測定することができる。平均厚さは、走査型電子顕微鏡（ＳＥＭ）、例えば「ＸＬ−３０」（フィリップス社製）を用いて扁平状顔料（Ｄ）の主面に対して水平方向から観察し、数十〜数百個の顔料粒子の厚さを測定することで、その平均値として算出できる。
【００４９】
前記扁平状顔料（Ｄ）として、例えば、マイカ、ガラスフレーク等が挙げられ、安価で入手容易であり、前述の塗膜の内部応力を緩和することによる付着性向上効果をより得られ易い点からマイカが好ましい。上記マイカとしては、「スゾライトマイカ  ２００−ＨＫ」（西日本貿易（株）製、メディアン径（Ｄ５０）：６５μｍ、平均アスペクト比：５４） 等が挙げられる。
【００５０】
また、上記扁平状顔料（Ｄ）は、１種単独で、または２種以上を組み合わせて用いることができる。
【００５１】
前記扁平状顔料（Ｄ）は、前記効果により優れた防食塗膜を形成することができる点から、本発明の防食塗料組成物１００重量部（不揮発分）に対して、好ましくは１〜４０重量部、より好ましくは３〜２０重量部の量で含まれることが望ましい。
【００５２】
本発明に係る防食塗料組成物により形成された防食塗膜が、劣化塗膜表面に対して優れた付着性を有する理由として、本発明者らは、乾燥した劣化塗膜表面への付着性（理由１）、又は湿潤面を有する劣化塗膜表面への付着性（理由２）についてそれぞれ下記のように推定している。
【００５３】
（理由１）
前記劣化塗膜は、該劣化塗膜を形成している塗料中の樹脂の種類に依らず、海水への浸漬や太陽光に晒されることにより、表面が疎水性から親水性に変化していく傾向がある。劣化塗膜表面に塗装される防食塗料組成物に所定量の水を含有させることによって塗料の親水性が高くなり、上記劣化塗膜表面に対して濡れ易く（なじみ易く）なるため付着性が向上する。さらに、該防食塗料組成物に扁平状顔料を含有させることで、形成される防食塗膜の内部応力が緩和される。したがって、本発明に係る防食塗料組成物は、乾燥した劣化塗膜に対して優れた付着性を有する。
【００５４】
（理由２）
防食塗料組成物に、水との親和性を有する特定のアミン硬化剤を含有させることにより、該防食塗料組成物を前記劣化塗膜の湿潤面に塗装した際、付着を阻害する要因となる該劣化塗膜表面に付着している遊離した水分の一部あるいは全部を、弾くのではなく防食塗料中に取り込む効果を示す。ここで、水との親和性を有するアミン硬化剤とは、ポリオキシアルキレンポリアミン類、マンニッヒ変性アミン類、ケチミン類から選ばれる少なくとも１種のアミン硬化剤である。上記ポリオキシアルキレンポリアミン類は分子中に極性の高いエーテル結合を有することにより、上記マンニッヒ変性アミン類は分子中に水酸基を有することにより、水との親和性を有するため、上述の遊離した水分を防食塗料中に取り込む効果を示す。また、上記ケチミン類は水分と反応し、アミン硬化剤とケトンを生成する過程で、上記遊離した水分を防食塗料中に取り込む効果を示す。さらに、上記防食塗料組成物に所定量の水を含有させることにより、塗料の親水性が高くなるため、（理由１）と同様に、上記劣化塗膜表面に対して濡れ易く（なじみ易く）なるだけでなく、上記遊離した水分を取り込む効果も向上させている。ただし、防食塗料組成物に、水との親和性を有する特定のアミン硬化剤、あるいは、所定量の水のいずれか一方のみを含有させるだけでは、上記遊離した水分を防食塗料中に取り込む効果は十分ではなく、湿潤面を有する劣化塗膜表面への付着性は得られない。
【００５５】
防食塗料組成物が、湿潤面を有する劣化塗膜表面に対して優れた付着性を示すには、前記遊離した水分を防食塗料中に取り込む効果だけでは不十分であり、特定のアミン硬化剤及び所定量の水に加えて、さらに扁平状顔料を含有させることによって、（理由１）と同様に、形成される防食塗膜の内部応力の緩和による付着性向上効果が得られる。したがって、本発明に係る防食塗料組成物は、上記遊離した水分を防食塗料中に取り込む効果、及び、上記内部応力の緩和による付着性向上効果の相乗効果によって、湿潤面を有する劣化塗膜表面に対して優れた付着性を有する。
【００５６】
＜主剤成分に添加可能なその他の塗膜形成成分＞
本発明に係る防食塗料組成物の主剤成分には、前記エポキシ樹脂（Ａ）以外に、添加剤として、エポキシ基を有する反応性希釈剤(Ｅ１)と変性エポキシ樹脂(Ｅ２)からなる群から選ばれる少なくとも１種を含むことができる。
【００５７】
前記エポキシ基を有する反応性希釈剤(Ｅ１)として、例えば、フェニルグリシジルエーテル、アルキルグリシジルエーテル（アルキル基の炭素数１〜１５、好ましくは１１〜１５）、バーサティック酸（Ｖｅｒｓａｔｉｃ  ａｃｉｄ）、グリシジルエステル（Ｒ１Ｒ２Ｒ３Ｃ−ＣＯＯ−Ｇｌｙ、Ｒ１＋Ｒ２＋Ｒ３＝Ｃ８〜Ｃ１０のアルキル基、Ｇｌｙ：グリシジル基）、α−オレフィンエポキサイド（ＣＨ３−（ＣＨ２）ｎ−Ｇｌｙ、ｎ＝１１〜１３、Ｇｌｙ：同上）、１，６−ヘキサンジオールジグリシジルエーテル（Ｇｌｙ-Ｏ−（ＣＨ２）６ −Ｏ−Ｇｌｙ、Ｇｌｙ：同上）、ネオペンチルグリコールジグリシジルエーテル（Ｇｌｙ−Ｏ−ＣＨ２−Ｃ（ＣＨ３）２−ＣＨ２−Ｏ−Ｇｌｙ、Ｇｌｙ：同上）、トリメチロールプロパントリグリシジルエーテル（ＣＨ３−ＣＨ２−Ｃ（ＣＨ２−Ｏ−Ｇｌｙ）３ 、Ｇｌｙ：同上）、アルキルフェニルグリシジルエーテル（アルキル基の炭素数１〜２０、好ましくは１〜５、例：メチルフェニルグリシジルエーテル、エチルフェニルグリシジルエーテル、プロピルフェニルグリシジルエーテル）等が挙げられる。
【００５８】
これらのエポキシ基を有する反応性希釈剤(Ｅ１)の内では、単官能のフェニルグリシジルエーテル、アルキルグリシジルエーテル、アルキルフェニルグリシジルエーテルが低粘度であるため、希釈効果（塗料の低粘度化）に優れ、塗料のハイソリッド化（塗料組成物中に含まれる塗膜形成成分の含有率を高めることで、溶剤蒸発による塗膜の収縮を抑制できる。）に寄与することができ、結果として湿潤面を有する劣化塗膜との付着性を向上するため好ましい。
【００５９】
前記エポキシ基を有する反応性希釈剤(Ｅ１)は、１種単独で、または２種以上を組み合わせて用いることができる。このようなエポキシ基を有する反応性希釈剤（Ｅ１）としては、「Ｅｐｏｄｉｌ  ７５９」（エアプロダクツ（株）製、アルキル（Ｃ１２−Ｃ１３）グリシジルエーテル、エポキシ当量２８５、不揮発分１００％）、「Ｃａｒｄｏｌｉｔｅ  ２５１３ＨＰ」（カードライト社製、アルキルフェノールグリシジルエーテル、エポキシ当量４００、不揮発分１００％）が挙げられる。
【００６０】
前記エポキシ基を有する反応性希釈剤(Ｅ１)は、本発明に係る防食塗料組成物の主剤成分中に、前記エポキシ樹脂（Ａ）１００重量部（不揮発分）に対し、好ましくは０〜４０重量部（不揮発分）、より好ましくは０〜２０重量部（不揮発分）の量で含まれることが望ましい。
【００６１】
前記変性エポキシ樹脂（Ｅ２）として、脂肪酸変性エポキシ樹脂や水素化エポキシ樹脂等が挙げられる。
本発明で用いられる脂肪酸変性エポキシ樹脂は、エポキシ当量が好ましくは１５０〜１，０００、より好ましくは１７０〜７００、特に好ましくは４００〜６００の前記エポキシ樹脂（Ａ）をダイマー酸変性したものが好ましい。エポキシ樹脂（Ａ）のエポキシ当量が１，０００を超える場合は、該脂肪酸変性エポキシ樹脂からなる硬化塗膜の架橋密度が低くなり、エポキシ樹脂が本来有する防食性を損なう傾向にある。
【００６２】
前記ダイマー酸とは、不飽和脂肪酸の二量体であり、通常少量の単量体または三量体を含んでいる。上記不飽和脂肪酸としては、炭素原子数（カルボキシル基の炭素原子も含む）が１２〜２４個、好ましくは１６〜１８個で、１分子中に不飽和結合を１個または２個以上有するカルボン酸化合物が用いられる。このような不飽和脂肪酸としては、例えば、オレイン酸、エライジン酸、セトレイン酸等の不飽和結合を１個有する脂肪酸；ソルビン酸、リノール酸等の不飽和結合を２個有する脂肪酸；リノレイン酸、アラキドン酸等の不飽和結合を３個以上有する脂肪酸が挙げられる。さらに、動植物から得られる脂肪酸も用いることができ、例えば大豆油脂肪酸、トール油脂肪酸、亜麻仁油脂肪酸等が挙げられる。
【００６３】
前記脂肪酸変性エポキシ樹脂おけるダイマー酸による変性量は、エポキシ樹脂（Ａ）１００重量部（不揮発分）に対し、４〜３０重量部（不揮発分）、好ましくは５〜２０重量部（不揮発分）であることが望ましい。この変性量が４重量部（不揮発分）未満では、得られた変性エポキシ樹脂の芳香族系溶剤への相溶性が低く、また可撓性も十分でない。一方、この変性量が３０重量部（不揮発分）を超えると、エポキシ樹脂が本来有する防食性、付着性が損なわれる傾向にある。
【００６４】
前記脂肪酸変性エポキシ樹脂は、前述の好ましいエポキシ当量を有する前記エポキシ樹脂（Ａ）とダイマー酸とを反応させて得られる。脂肪酸変性エポキシ樹脂に用いるエポキシ樹脂（Ａ）のエポキシ当量が１５０未満である場合、ダイマー酸による変性量が４重量部（不揮発分）以上の脂肪酸変性エポキシ樹脂を合成することが困難となる傾向にある。
【００６５】
本発明で用いられる脂肪酸変性エポキシ樹脂の合成法は、特に限定されることなく公知の方法が用いられる。例えば、液状エポキシ樹脂とビスフェノールとの反応によって、あるいはエピクロロヒドリンとビスフェノールとの反応によって先ず常温で固形または半固形のエポキシ樹脂を合成し、次いで、脂肪酸を加え、反応させて得る方法（二段法）、液状エポキシ樹脂、ビスフェノール、脂肪酸を同時に反応させる方法（一段法）等がある。
【００６６】
前記二段法においては、通常のエポキシ化反応で用いられている触媒を用いて、５０〜２５０℃、好ましくは１００〜２００℃の温度でエポキシ樹脂を先ず合成する。この合成の際に用いられる触媒としては、具体的には、水酸化ナトリウム、水酸化カリウム、水酸化リチウム等のアルカリ金属水酸化物；ナトリウムメチラート等のアルカリ金属アルコラート；塩化リチウム、炭酸リチウム等のアルカリ金属塩；ジメチルベンジルアミン、トリエチルアミン、ピリジン等の三級アミン；テトラメチルアンモニウムクロライド、ベンジルトリメチルアンモニウムクロラライド等の四級アンモニウム塩；トリフェニルホスフィン、トリエチルホスフィン、トリフェニルホスフィン等の有機リン化合物；三フッ化ヒ素、塩化アルミニウム、四塩化錫、三フッ化ヒ素のジエチルエーテル錯体等のルイス酸類；沃化メチル付加物等が挙げられる。
【００６７】
次に、前述のようにして得られたエポキシ樹脂に、所定量の脂肪酸を加え、１００〜２００℃ にて三級アミン、四級アンモニウム塩、沃化メチル付加物等の触媒存在下で、エポキシ樹脂と脂肪酸とを反応させる。なお、前記液状エポキシ樹脂、ビスフェノール、脂肪酸を同時に反応させる一段法においても、これらの成分に、三級アミン、四級アンモニウム塩、沃化メチル付加物等の触媒を加え、１００〜２００℃にて反応させ、脂肪酸変性エポキシ樹脂を合成する。これらの反応に用いられる触媒量は、反応物の合計重量に対して、好ましくは０．０１〜１０，０００ｐｐｍ、より好ましくは０．１〜 １，０００ｐｐｍ程度である。
【００６８】
前記脂肪酸変性エポキシ樹脂としては、「ＫＥ−８１７４Ｘ９０」（ＫＯＬＯＮケミカル社製、キシレンカット品、エポキシ当量２３０〜２７０、不揮発分９０％）、「ＤＭＥ−１１１」（大竹明新化学(株)製、キシレンカット品、エポキシ当量２６０、不揮発分９０％）等が挙げられる。
【００６９】
本発明で用いられる水素化エポキシ樹脂は、エポキシ当量が好ましくは１５０〜１，０００の芳香環を有するエポキシ樹脂を、触媒存在下の加圧下で選択的に水素化反応を行うことにより得られる常温で液状のものが好ましい。
【００７０】
前記芳香環を有するエポキシ樹脂としては、例えば、ビスフェノールＡ型エポキシ樹脂、ビスフェノールＦ型エポキシ樹脂、ビスフェノールＳ型エポキシ樹脂等のビスフェノール型エポキシ樹脂；ナフタレン型エポキシ樹脂、フェノールノボラックエポキシ樹脂、クレゾールノボラックエポキシ樹脂、ヒドロキシベンズアルデヒドフェノールノボラックエポキシ樹脂等のノボラック型エポキシ樹脂；テトラヒドロキシフェニルメタンのグリシジルエーテル、テトラヒドロキシベンゾフェノンのグリシジルエーテル、エポキシ化ポリビニルフェノール等の多官能型エポキシ樹脂等が挙げられる。
【００７１】
特に、これらの芳香環を有するエポキシ樹脂の内、ビスフェノールＡ型エポキシ樹脂、ビスフェノールＦ型エポキシ樹脂、フェノールノボラック型エポキシ樹脂が好ましい。
【００７２】
前記水素化エポキシ樹脂は、従来の公知の水素化方法により製造することができる。例えば、原料である前記芳香環を有するエポキシ樹脂をテトラヒドロフラン、ジオキサン等のエーテル系の有機溶剤に溶解し、ロジウムまたはルテニウムをグラファイト（六方晶結晶の黒鉛）に担持した触媒の存在下で反応させることにより、芳香環を選択的に水素化することができる。上記グラファイトとして、表面積が１０ｍ２／ｇ以上、４００ｍ２／ｇ以下のものが用いられる。上記反応は、通常、圧力１〜３０ＭＰａ、温度３０〜１５０℃で１〜２０時間かけて行われる。反応終了後、触媒を濾過により除去し、エーテル系有機溶剤が実質的に無くなるまで減圧留去することで、目的の水素化エポキシ樹脂が得られる。
【００７３】
前記水素化エポキシ樹脂としては、「リカレジンＨＢＥ−１００」（新日本理化学(株)製、脂環式ジオールのジグリシジルエーテル、エポキシ当量２１５、不揮発分１００％）等が挙げられる。
【００７４】
前記変性エポキシ樹脂(Ｅ２)は、１種単独で、または２種以上を組み合わせて用いることができる。また、前記変性エポキシ樹脂（Ｅ２）は、本発明に係る防食塗料組成物の主剤成分中に、エポキシ樹脂（Ａ）１００重量部（不揮発分）に対して好ましくは０〜１００重量部（不揮発分）、より好ましくは０〜５０重量部（不揮発分）、特に好ましくは０〜３０重量部（不揮発分）の量で含まれることが望ましい。
【００７５】
＜硬化剤成分に添加可能なその他の成分＞
本発明に係る防食塗料組成物の硬化剤成分には、前記アミン硬化剤（Ｂ）以外に、硬化速度の調整、特に促進に寄与できる硬化促進剤を任意で含むことができる。該硬化促進剤としては、例えば、３級アミン類が挙げられる。
【００７６】
前記硬化促進剤としては、トリエタノールアミン（Ｎ（Ｃ２Ｈ５ＯＨ）３）、ジアルキルアミノメタノール（｛ＣＨ３（ＣＨ２）ｎ｝２ＮＣＨ２ＯＨ、ｎ：繰返し数）、トリエチレンジアミン（１，４−ジアザシクロ（２，２，２）オクタン）、２，４，６−トリ（ジメチルアミノメチル）フェノール（Ｃ６Ｈ５−ＣＨ２Ｎ（ＣＨ３）２、具体的には、「バーサミン  ＥＨ３０」：ヘンケル白水（株）製、「Ａｎｃａｍｉｎｅ  Ｋ−５４」：エアプロダクツ（株）製）等が挙げられる。これらの硬化促進剤は、本発明の防食塗料組成物１００重量部（不揮発分）に対して、必要により、０．１〜２．０重量部（不揮発分）の量で含まれる。
【００７７】
＜その他の成分＞
本発明に係る防食塗料組成物には、これまでに述べた諸成分の他に、必要に応じて、前記扁平状顔料（Ｄ）以外の顔料、溶剤、シランカップリング剤、湿潤分散剤、可塑剤、タレ止め・沈降防止剤、無機脱水剤（安定剤）、防汚剤等を、本発明の目的を損なわない限りで含むことができる。
【００７８】
＜扁平状顔料（Ｄ）以外の顔料＞
前記顔料としては、扁平状顔料（Ｄ）以外であれば特に限定されず、一般的に塗料組成物に用いられているものを使用することができ、例えば、硫酸バリウム、カリ長石、バライト粉、シリカ、炭酸カルシウム、タルク等の体質顔料、チタン白、弁柄、黄色弁柄、カーボンブラック等の着色顔料が挙げられる。上記顔料は、１種単独で、または２種以上を組み合わせて用いることができる。
【００７９】
＜溶剤＞
前記溶剤は、エポキシ樹脂（Ａ）を溶解可能なものであればその沸点によって特に限定されるものではなく、本発明に係る防食塗料組成物の塗装作業性に応じて適宜選択して用いることができる。前記溶剤として、例えば、キシレン、トルエン、ＭＩＢＫ（メチルイソブチルケトン）、１−メトキシ−２−プロパノール、ＭＥＫ（メチルエチルケトン）、酢酸ブチル、ｎ−ブタノール、ｉｓｏ−ブタノール、ＩＰＡ（イソプロピルアルコール）等が挙げられ、これらの溶剤を１種単独で、または２種以上を組み合わせて用いることができる。
【００８０】
本発明において、これら溶剤の配合量は通常、特に限定されないが、劣化塗膜の湿潤面との付着性の点から、キシレンやトルエン等の芳香族系の溶剤を用いる場合、本発明の防食塗料組成物１００重量部（不揮発分）に対して、好ましくは０〜２０重量部、より好ましくは０〜１０重量部の量で含まれることが望ましい。
【００８１】
＜シランカップリング剤＞
前記シランカップリング剤としては、特に制限されず、従来公知のものを用いることができるが、同一分子内に少なくとも２つの加水分解性基を有し、基材に対する付着性の向上、塗料粘度の低下等に寄与できる化合物であることが好ましく、例えば、式：Ｘ−ＳｉＭｅｎＹ３−ｎ［ｎは０あるいは１、Ｘは有機質との反応が可能な反応性基（例：アミノ基、ビニル基、エポキシ基、メルカプト基、ハロゲン基、またはこれらの基を含有する炭化水素基、ならびに上記炭化水素基の炭素原子間の結合がエーテル結合に置換してなる基等。）を示し、Ｍｅはメチル基であり、Ｙは加水分解性基（例：メトキシ基、エトキシ基）を示す。］ で表わされる化合物であることがより好ましい。このようなシランカップリング剤としては、「ＫＢＭ４０３」（信越化学工業（株）製、γ−グリシドキシプロピルトリメトキシシラン）等が挙げられる。
【００８２】
前記シランカップリング剤を用いる場合、本発明の防食塗料組成物１００重量部（不揮発分）に対して、好ましくは０．１〜１０重量部（不揮発分）、より好ましくは０．５〜５重量部（不揮発分）の量で含まれることが望ましい。本発明に係る防食塗料組成物にこのような量でシランカップリング剤を用いると、得られる防食塗膜の付着性等の塗膜性能が向上し、特にハイソリッド防食塗料組成物では塗料粘度を下げることで塗装作業性が向上する。
【００８３】
＜湿潤分散剤＞
前記湿潤分散剤としては、ポリアルキルエーテル構造を有するものが好ましく、例えば、「プライサーフ  Ａ２０８Ｂ」（第一工業製薬（株）製、ポリオキシエチレンラウリルエーテルリン酸エステル、不揮発分９８％）、「プライサーフ  Ａ２０８Ｆ」（第一工業製薬（株）製、ポリオキシエチレンアルキル（Ｃ８）エーテルリン酸エステル）等が挙げられる。これらの湿潤分散剤は、１種単独で、または２種以上を組み合わせて用いていることができる。
【００８４】
＜可塑剤＞
前記可塑剤は、特に制限されず、従来公知のものを用いることができ、得られる防食塗膜の柔軟性及び耐侯性等を向上させることができる。特に、湿潤面を有する劣化塗膜との付着性が向上する点で、反応性基を有する可塑剤を用いることが望ましい。
【００８５】
前記可塑剤としては、常温で液状であるナフサを熱分解して得られる低沸点留分等の液状炭化水素樹脂や、常温で固形である石油系樹脂、キシレン樹脂、クマロンインデン樹脂等が挙げられる。例えば、特開２００６−３４２３６０号公報に記載の液状炭化水素樹脂及び可撓性付与樹脂等が挙げられる。
【００８６】
前記液状炭化水素樹脂の市販品としては、「ネシレス  ＥＰＸ−Ｌ」、「ネシレス  ＥＰＸ−Ｌ２」（以上、ＮＥＶＣＩＮ社製、フェノール変性炭化水素樹脂）、「ＨＩＬＥＮＯＬ  ＰＬ−１０００Ｓ」（ＫＯＬＯＮケミカル社製、フェノール変性炭化水素樹脂）、石油系樹脂の市販品としては、「ネオポリマー  Ｅ−１００」、「ネオポリマー  Ｋ−２」、「ネオポリマー  Ｋ３」（以上、新日本石油化学（株）製、Ｃ９系炭化水素樹脂）、クマロンインデン樹脂の市販品としては、「ＮＯＶＡＲＥＳ  ＣＡ  １００」（Ｒｕｔｇｅｒｓ  Ｃｈｅｍｉｃａｌｓ  ＡＧ社製）、キシレン樹脂の市販品としては「ニカノール  Ｙ−５１」（三菱ガス化学（株）製）等が挙げられる。
【００８７】
＜本発明に係る防食塗料組成物の用途＞
船舶、陸上構造物、橋梁等の大型の鉄鋼構造物は、腐食防止を目的とした防食塗膜で被覆されているが、該塗膜は経年、屋外への暴露、没水等により劣化するため、定期的な補修塗装を必要とする。本発明に係る防食塗料組成物は、該劣化塗膜表面に対し、劣化層を除去することなく、且つ、該劣化塗膜表面に遊離した水分が付着している湿潤面であっても、防食性、付着性に優れた塗膜を形成することができる。したがって特にバラストタンクのような劣化塗膜表面を完全に乾燥させることが困難な構造物や、水洗浄後に劣化塗膜表面の十分な乾燥時間を取ることが難しい補修施工、また天候に左右される屋外での補修用途等の湿潤面を有する劣化塗膜へ塗装する用途に適している。
【００８８】
本発明に係る防食塗料組成物を、劣化塗膜の湿潤面に塗装する際、劣化塗膜表面の水分付着量が５〜４５ｇ／ｍ２である場合、スプレー塗装が適しており、また、該劣化塗膜表面の水分付着量が４５ｇ／ｍ２より多い場合、刷毛、ローラー、ヘラ、コテによる塗装が適している。本発明に係る防食塗料組成物は、劣化塗膜表面の水分付着量によって、適切な塗装方法を選択することにより、例え水中であっても塗装可能であり、該防食塗料より形成される防食塗膜は、劣化塗膜の湿潤面に対して良好な付着性を有する。
【００８９】
前記スプレー塗装の条件は、形成したい防食塗膜の厚みに応じて適宜調整すればよいが、エアレススプレー時には、例えば、１次（空気）圧：０．４〜０．８ＭＰａ程度、２次（塗料）圧：１０〜２６ＭＰａ程度、ガン移動速度５０〜１２０ｃｍ／秒程度が好ましい。
【００９０】
本発明に係る防食塗膜の膜厚は、所望の防食性を示す厚みであれば特に制限されないが、好ましくは１００〜４５０μｍ、より好ましくは２５０〜４００μｍである。
【００９１】
このような膜厚の防食塗膜を形成する際、１回の塗装で、所望の厚みの防食塗膜を形成してもよいし、求められる防食性に応じ、２回（必要によりそれ以上）の塗装で、所望の厚みの防食塗膜を形成してもよい。より均質な塗膜を形成し易いため、２回塗り（必要によりそれ以上）で前記範囲の厚みの防食塗膜を形成することが好ましい。
【００９２】
本発明に係る防食塗料より形成される防食塗膜を硬化（乾燥）させる方法としては特に制限されず、硬化（乾燥）時間を短縮させるために５０〜６０℃程度に加熱することもできるが、通常は、常温、常圧で１〜１４日程度放置することで硬化させる。
【００９３】
本発明に係る防食塗膜付き基材の製造方法は、劣化塗膜付き基材あるいはその湿潤面に対して、適切な塗装方法で前記防食塗料組成物を塗装する工程、及び塗装された該防食塗料組成物を前述の条件で硬化させて防食塗膜を形成する工程からなる。
【００９４】
さらに、所望の用途に応じて、前記防食塗膜付き基材の防食塗膜の上に、防汚塗料等の従来公知の上塗り塗料を塗布し、硬化させてもよい。
【実施例】
【００９５】
以下、実施例により本発明をさらに具体的に説明するが、本発明はこれらによって限定されるものではない。
【００９６】
本発明の実施例に用いた主な材料を表１に示す。
【００９７】
【表１】
0006629539.tif 000002
【００９８】
［実施例１］
下記表２に示すように、容器に、エポキシ樹脂「Ｅ−０２８」（注１）２６重量部、反応性希釈剤「Ｅｐｏｄｉｌ  ７５９」（注３）５重量部、キシレン８．３重量部、ｎ−ブタノール３重量部、ＭＩＢＫ（メチルイソブチルケトン）２重量部、シランカップリング剤「ＫＢＭ４０３」（注５）１重量部、タルク２５重量部、マイカ「スゾライトマイカ  ２００−ＨＫ」（注６）５重量部、カリ長石１６重量部、チタン白５重量部、タレ止め剤１．５重量部を入れ、そこにガラスビーズを加えてペイントシェーカーでこれらの配合成分を混合した。次いで、ガラスビーズを取り除き、水２重量部及び湿潤分散剤「プライサーフ  Ａ２０８Ｂ」（注７）０．２重量部を入れ、ハイスピードディスパーを用いて室温（２３℃）で均一になるまで分散し、その後５６〜６０℃に加温した後、３０℃以下まで冷却し、防食塗料組成物を構成する主剤成分を調製した。
【００９９】
また、下記表２に示すように、ポリオキシアルキレンポリアミン「Ｊｅｆｆａｍｉｎｅ  Ｄ−２３０」（注８）４重量部、フェナルカミン「Ｃａｒｄｏｌｉｔｅ  ＮＸ−４９１８」（注９）９重量部、三級アミン「Ａｎｃａｍｉｎｅ  Ｋ−５４」（注１５）０．２重量部、及び１−メトキシ−２−プロパノール０．８重量部を、ハイスピードディスパーを用いて（常温、常圧下で）混合することで、防食塗料組成物を構成する硬化剤成分を調製した。
得られた主剤成分と硬化剤成分を、塗装前に混合することで防食塗料組成物を調製した。
【０１００】
［実施例２〜１３及び比較例１〜６］
実施例１の主剤成分及び硬化剤成分にそれぞれ含まれる成分及び配合量を、下記表２に示すように変更した以外は実施例１と同様にして各防食塗料組成物を調製した。
【０１０１】
【表２】
0006629539.tif 000003
【０１０２】
劣化塗膜付き試験板の作成
タールエポキシ樹脂塗料（配合組成：「ｊＥＲ  ８３４」２．９重量部、「ｊＥＲ  １００１」６重量部、「ＰＡ−６６」（大竹明新化学（株）製、ポリアミドアミン、活性水素当量２２６、不揮発分６０％）３．５重量部、「ハイタロン  ＴＣ−７７」（エスジーケミカル（株）製、コールタールピッチ）３１重量部、タルク３６重量部、タレ止め剤１．３重量部、三級アミン「Ａｎｃａｍｉｎｅ  Ｋ−５４」（注１５）０．６重量部、キシレン１０．９重量部、トルエン２．８重量部、ＭＩＢＫ（メチルイソブチルケトン）２．７重量部、ＭＥＫ（メチルエチルケトン）０．９重量部、ＩＰＡ（イソプロピルアルコール）０．７重量部、ｎ−ブタノール０．７重量部）を寸法が１５０ｍｍ×７０ｍｍ×１．６ｍｍ（厚）のブラスト処理された鋼板（以下「試験板」ともいう。）上に、乾燥膜厚１５０μｍとなるようにエアレススプレー（１次（空気）圧：０．６ＭＰａ、２次（空気）圧：１８Ｍｐａ）で塗装し、温度２３℃、湿度５０％ＲＨの室内で７日乾燥後、屋外に３０日間曝露した屋外暴露試験板（Ａ−ａ)と、４０℃の海水中に１年間浸漬させた海中浸漬試験板（Ａ−ｂ)を作成した。
【０１０３】
また、前記タールエポキシ樹脂塗料に替えて、変性エポキシ樹脂塗料（配合組成：「Ｅ−０２８−９０Ｘ」１６．５重量部、「ＭＡＤ−２０４（Ａ）」（注１０）８．１重量部、「ＰＡ−２９０（Ａ）」（注１２）４．１重量部、「ネオポリマー  Ｅ−１００」８．７重量部、「ＨＩＬＥＮＯＬ  ＰＬ−１０００Ｓ」３．５重量部、タルク２０重量部、マイカ「スゾライトマイカ  ２００−ＨＫ」（注６）５．２重量部、カリ長石１３重量部、チタン白５．２重量部、黄色弁柄１．３重量部、シランカップリング剤「ＫＢＭ４０３」（注５）０．９重量部、タレ止め剤１．３重量部、三級アミン「Ａｎｃａｍｉｎｅ  Ｋ−５４」（注１５）０．１重量部、キシレン８．８重量部、ｎ−ブタノール１．７重量部、１−メトキシ−２−プロパノール１．６重量部）を塗装した以外は、上記と同様にして屋外暴露試験板（Ｂ−ａ）と、海中浸漬試験板（Ｂ−ｂ）を作成した。
【０１０４】
前記劣化塗膜付き試験板（Ａ−ａ）、（Ａ−ｂ）、（Ｂ−ａ）、（Ｂ−ｂ）を使用して、実施例１〜１３及び比較例１〜６で得られた各防食塗料組成物より形成した防食塗膜について、下記（１）〜（６）の試験を行った。結果を下記表３に示す。
【０１０５】
（１）基材鋼板面の防食性試験
試験板上に、表２に示す各防食塗料組成物を、乾燥膜厚が約２５０μｍとなるようにそれぞれエアレススプレー（１次（空気）圧：０．６ＭＰａ、２次（空気）圧：１８ＭＰａ） で塗装し、ＪＩＳ  Ｋ−５６００  １−６に準拠して、２３℃、５０％ＲＨの雰囲気で７日間乾燥することで、各防食塗膜付き試験板を作成し、下記耐塩水性試験、塩水噴霧試験、耐高温高湿性試験により防食性を評価した。
【０１０６】
耐塩水性試験
前記（１）で作成した各防食塗膜付き試験板を、ＪＩＳ  Ｋ−５６００  ６−１に準拠し、４０℃の塩水（塩分濃度３％）中に１８０日間浸漬した後の防食塗膜の外観を、下記基準に従って目視評価した。
【０１０７】
塩水噴霧試験
前記（１）で作成した各防食塗膜付き試験板を、ＪＩＳ  Ｋ−５６００  ７−１に準拠し、３５±２℃のスプレーキャビネット内に入れ、塩水（塩分濃度５％）を連続的に１８０日間噴霧した後の防食塗膜の外観を、下記基準に従って目視評価した。
【０１０８】
耐高温高湿性試験
前記（１）で作成した各防食塗膜付き試験板を、ＪＩＳ  Ｋ−５６００  ７−２に準拠し、温度５０±１℃、湿度９５％以上の高温高湿試験器内に１８０日間保持した後の防食塗膜の外観を、下記基準に従って目視評価した。
（評価基準）
○：フクレ、割れ、サビ、はがれ、色相のいずれも変化なし。
△：フクレ、割れ、サビ、はがれ、色相のいずれかに若干の欠陥（変化）が認められる。
×：フクレ、割れ、サビ、はがれ、色相のいずれかに明らかな欠陥（変化）が認められる。 
【０１０９】
（２）乾燥した劣化塗膜上の防食性試験
前記劣化塗膜付き試験板（Ａ−ｂ）の表面に 防食塗料組成物を塗装する前に、前記劣化塗膜付き試験板（Ａ−ｂ）の表面から、水洗浄にて塩や埃等の異物を除去し、温度２３℃、湿度５０％で１時間乾燥させ、劣化塗膜表面に遊離した水分が付着していないことを目視で確認した。続いて、表２に示す各防食塗料組成物を、前記（１）と同様にして塗装、乾燥することで各防食性試験板を作成し、前記（１）と同様に耐塩水性試験、塩水噴霧試験、耐高温高湿性試験により防食性を評価した。
【０１１０】
（３）湿潤面を有する劣化塗膜上の防食性試験
前記劣化塗膜付き試験板（Ａ−ｂ）の表面に対して、防食塗料組成物を塗装する直前に、０．２ｇ（１９ｇ／ｍ２）となるように霧吹きで水を吹き付けて均一に付着させ、劣化塗膜表面に遊離した水分が付着していることを目視で確認した。続いて、表２に示す各防食塗料組成物を、前記（１）と同様にして塗装、乾燥することで各防食性試験板を作成し、前記（１）と同様に耐塩水性試験、塩水噴霧試験、耐高温高湿性試験により防食性を評価した。
【０１１１】
（４）乾燥した劣化塗膜表面への上塗り付着性試験
前記（Ａ−ａ）、（Ａ−ｂ）、（Ｂ−ａ）、（Ｂ−ｂ）の各劣化塗膜付き試験板は、上塗り塗装前に、水洗浄にて塩や埃等の異物を除去し、温度２３℃、湿度５０％で１時間乾燥させ、劣化塗膜表面に遊離した水分が付着していないことを目視で確認した。続いて、表２に示す各防食塗料組成物を、前記（１）と同様にして塗装、乾燥することで各上塗り付着性試験板を作成した。
【０１１２】
その後、得られた各上塗り付着性試験板を４０℃の塩水（塩分濃度３％）中に３０日間浸漬した後の上塗り付着性を以下の方法で評価した。
【０１１３】
前記各上塗り付着性試験板（試験板／劣化塗膜／防食塗膜の３層構成）の表面に、図１に示すように、該試験板表面（防食塗膜１）に４ｃｍの切り込みが３０°で交差するＸ字状の切り込み２を、少なくとも劣化塗膜の表面に届く深さまで入れた。次いで、該試験板上のＸ字状の切り込みを入れた部位３にセロハン粘着テープを貼り付け、テープの一端を防食塗膜面に対し９０°に近い角度で引き剥がすことで、劣化塗膜／防食塗膜間の剥離状況（剥離率）を評価した。ここで、剥離率は、切り込みを入れた部位３に対する、劣化塗膜から剥離した防食塗膜の面積の割合を目視により概算し、劣化塗膜と防食塗膜間の上塗り付着性を評価した。
【０１１４】
なお、本発明に係る防食塗料組成物は、劣化塗膜と防食塗膜間の上塗り付着性試験結果における剥離率が全体の２０％以下であれば、実用上問題なく使用できる。
（評価基準）
○：全く剥離が認められない。
○△：全体の５％未満が剥離している。
△：全体の５〜２０％が剥離している。
×：全体の２０％を超える部分が剥離している。
【０１１５】
（５）湿潤面を有する劣化塗膜表面（Ｉ）への上塗り付着性
前記（Ａ−ａ）、（Ａ−ｂ）、（Ｂ−ａ）、（Ｂ−ｂ）の各劣化塗膜付き試験板表面に対して、防食塗料組成物を塗装する直前に、０．１ｇ（９．５ｇ／ｍ２）となるように霧吹きで水を吹き付けて均一に付着させ、劣化塗膜表面に遊離した水分が付着していることを目視で確認した。ここで、この状態の劣化塗膜表面を『湿潤面を有する劣化塗膜表面（Ｉ）』とする。続いて直ちに（水分量を確認後３分以内）、表２に示す各防食塗料組成物を、前記（１）と同様にして塗装、乾燥することで各上塗り付着性試験板を得た。
その後、得られた各上塗り付着性試験板を４０℃の塩水（塩分濃度３％）中に３０日間浸漬した後、前記（４）と同様にして上塗り付着性を評価した。
【０１１６】
（６）湿潤面を有する劣化塗膜表面（II）への上塗り付着性
前記（Ａ−ａ）、（Ａ−ｂ）、（Ｂ−ａ）、（Ｂ−ｂ）の各劣化塗膜付き試験板表面に対して、防食塗料組成物を塗装する直前に、０．２ｇ（１９ｇ／ｍ２）となるように霧吹きで水を吹き付けて均一に付着させ、劣化塗膜表面に遊離した水分が付着していることを目視で確認した。ここで、この状態の劣化塗膜表面を『湿潤面を有する劣化塗膜表面（II）』とする。
その後、前記（５）と同様にして上塗り付着性を評価した。
【０１１７】
【表３】
0006629539.tif 000004
【０１１８】
表３の試験結果から明らかなように、本発明で規定する諸条件を満たす塗料組成物を用いることにより、乾燥した劣化塗膜表面はもとより、湿潤面を有する劣化塗膜表面に対しても、防食性に優れるとともに、良好な付着性を有する塗膜を形成することができる。
【符号の説明】
【０１１９】
１：防食塗膜
２：Ｘ字状の切り込み
３：切り込みを入れた部位
【図１】
0006629539.tif 000005